СПОСОБ СЕЛЕКТИВНОЙ ОКИСЛИТЕЛЬНОЙ ДЕГИДРОГЕНИЗАЦИИ ВОДОРОДСОДЕРЖАЩЕГО ГАЗА, СМЕШАННОГО С СО

-1
1. Способ селективной окислительной дегидрогенизации газовой смеси, содержащей водород и СО, включающий использование газовой смеси, содержащей водород и СО, в качестве сырья и пропускание указанного сырья через слой катализатора, имеющий постепенно увеличивающийся градиент активности в реакторе с мольным отношением кислорода к водороду в сырье от 0,5 до 5:1 при температуре реакции от 100 до 300°С, объемной скорости от 100 до 10000 час, и давлении реакции от -0,88 до 5,8 МПа, в котором водород в стоке реакции окисляется до воды.
2. Способ селективной окислительной дегидрогенизации газовой смеси, содержащей водород и СО, по п.1, в котором слой катализатора расположен в реакторе со сложным слоем и содержит катализатор I и катализатор II, в котором указанные катализатор I и катализатор II содержат, по меньшей мере, один активный компонент, выбранный из металлов платиновой группы и может произвольно содержать дополнительные легирующие металлы, такие как Ва, Fe, Zn, лантаниды, Li и/или Мn, причем количество активного компонента в катализаторе I меньше количества активного компонента в катализаторе II, и отношение катализатора I к катализатору II лежит в диапазоне от 0,1 до 5:1, предпочтительно от 0,1 до 3:1.
3. Способ селективной окислительной дегидрогенизации газовой смеси, содержащей водород и СО, по п.1, в котором слой катализатора расположен в реакторе со смешанным слоем и содержит наполнитель и катализатор III, содержащий металлы платиновой группы, в виде активного компонента, в котором указанный катализатор III может произвольно содержать дополнительные легирующие металлы, такие как Ва, Fe, Zn, лантаниды, Li и/или Мn, и отношение инертного наполнителя к катализатору III лежит в диапазоне от 0,1 до 5:1, предпочтительно от 0,1 до 3:1.
4. Способ селективной окислительной дегидрогенизации газовой смеси, содержащей водород и СО, по п.2, отличающийся тем, что указанные катализатор I и катализатор II содержат, по меньшей мере, один компонент представляющий собой окись кремния, окись алюминия и молекулярный фильтр, предпочтительно окись кремния используется в качестве подложки, в котором, относительно веса подложки количество активного указанного компонент катализатора I лежит в диапазоне от 0,805 до 0,1% по весу, предпочтительно от 0,81 до 0,1% по весу, и количество активного компонента указанного катализатора II лежит в диапазоне от 0,1 до 1,5% по весу, предпочтительно от 0,1 до 1% по весу.
5. Способ селективной окислительной дегидрогенизации газовой смеси, содержащей водород и СО, по п.3, отличающийся тем, что указанный катализатор III содержит, по меньшей мере, один компонент представляющий собой окись кремния, окись алюминия и молекулярный фильтр, предпочтительно окись кремния, в качестве подложки, в котором, относительно веса подложки, количество активного компонента указанного катализатора III лежит в диапазоне от 0,85 до 1,5% по весу, предпочтительно от 0,85 до 1,8% по весу, и тем, что указанный инертный наполнитель - наполнитель из окиси алюминия, фарфоровых шариков или наполнитель из нержавеющей стали, предпочтительно из окиси алюминия или фарфоровых шариков.
-1
-1
6. Способ селективной окислительной дегидрогенизации газовой смеси, содержащей водород и СО, по любому из пп.1-5, отличающийся тем, что температура реакции от 150 до 280°С, предпочтительно от 180 до 260°С, объемная скорость от 800 до 8000 час, предпочтительно от 1000 до 6000 час, и реактивное давление лежит в диапазоне от 0 до 2,8 МПа, предпочтительно от 0 до 1,8 МПа.
7. Способ селективной окислительной дегидрогенизации газовой смеси, содержащей водород и СО, по любому из пп.1-5, отличающийся тем, что процентный объем водорода в водородосодержащего, смешанного с СО, газообразного материала выше диапазона от 0 до 10% предпочтительно от 0,81 до 5%.
8. Способ селективной окислительной дегидрогенизации газовой смеси, содержащей водород и СО, по любому из пп.1-5, отличающийся тем, что мольное отношение кислорода к водороду в сырье от 0,5 до 3:1.
9. Способ селективной окислительной дегидрогенизации газовой смеси, содержащей водород и СО, по любому из пп.1-5, отличающийся тем, что активный компонент из металлической платины - платина или палладий.
10. Способ селективной окислительной дегидрогенизации газовой смеси, содержащей водород и СО, по любому из пп.1-5, отличающийся тем, что смешанный с СО газ, полученный после селективной окислительной дегидрогенизации имеет концентрацию водорода порядка ≤8 ррm, предпочтительно ≤5 ррm, наиболее предпочтительно ≤1 ррm, и потерю СО <1%.